Отверждаемая композиция и способ производства изделий или покрытий из нее

1. Отверждаемая композиция, включающая замес из смолы, отвердителя и наполнителей, отличающаяся тем, что в качестве наполнителя - гомогенизатора в замес добавляются микрошарики из радиопоглощающих материалов, произведенные по плазменной технологии и обеспечивающие механоактивацию замеса, при следующем соотношении компонентов:
наполнитель+микрошарики из радиопоглощающего материала - от 10 до 90%,
смола+отвердитель - остальное.
2. Отверждаемая композиция по п. 1, отличающаяся тем, что в качестве микрошариков из радиопоглощающих материалов, произведенных по плазменной технологии, используются микрошарики из граната, эгирина, никельшлака, других железооксидных стекол, а также других оксидов, поглощающих электромагнитное излучение, или их смеси.
3. Отверждаемая композиция по п. 2, отличающаяся тем, что дисперсность микрошариков из радиопоглощающих материалов, произведенных по плазменной технологии, составляет от 10 до 800 мкм.
4. Отверждаемая композиция по п. 1, отличающаяся тем, что наполнитель содержит вспенивающие добавки в количестве 1-20% от общей массы наполнителя например, натриевое жидкое стекло, красный шлам (нефелиновый, бокситовый шлам в виде порошка или жидкости), микросферы или микропеношарики.
5. Способ производства изделий или покрытий из отверждаемой композиции, включающий формирование исходного замеса из смолы, отвердителя и наполнителей, заливку исходного замеса в форму или нанесение на покрываемую поверхность и последующий разогрев замеса, залитого в форму или нанесенного на покрываемую поверхность для его отверждения и получения конечного изделия или покрытия, отличающийся тем, что:
- в качестве наполнителя - гомогенизатора в исходный замес добавляются микрошарики из радиопоглощающих материалов, произведенные по плазменной технологии и обеспечивающие механоактивацию замеса, при следующем соотношении компонентов: наполнитель+микрошарики из радиопоглощающего материала - от 10 до 90%,
смола+отвердитель - остальное,
- разогрев замеса, залитого в форму или нанесенного на покрываемую поверхность производится с помощью СВЧ (ВЧ) облучения.
6. Способ по п. 5, отличающийся тем, что в качестве микрошариков из радиопоглощающих материалов, произведенных по плазменной технологии, используются микрошарики из граната, эгирина, никельшлака, других железооксидных стекол, а также других оксидов поглощающих электромагнитное излучение, или их смеси.
7. Способ по п. 6, отличающийся тем, что дисперсность микрошариков из радиопоглощающих материалов, произведенных по плазменной технологии, составляет от 10 до 800 мкм.
8. Способ по п. 5, отличающийся тем, что в состав наполнителя вводят вспенивающие добавки в количестве 1-20% от общей массы наполнителя, например, натриевое жидкое стекло, красный шлам (нефелиновый, бокситовый шлам в виде порошка или жидкости), микросферы или микропеношарики.